Brevet FR2933100A1 — publié le 20100101

DISPERSIONS DE PARTICULES D'OXYDES DE TERRES RARES LUMINESCENTS, VERNIS COMPRENANT CES PARTICULES, LEURS PROCEDES DE PREPARATION ET PROCEDE DE MARQUAGE DE SUBSTRATS. DESCRIPTION DOMAINE TECHNIQUE L'invention concerne des dispersions de particules d'oxydes de terres rares luminescents. Plus précisément, l'invention a trait à des dispersions de particules d'oxydes de terres rares désagglomérées et stabilisées dans un milieu liquide hydrophobe. L'invention a trait en outre aux vernis comprenant lesdites particules L'invention concerne également les procédés de préparation de ces dispersions et vernis. L'invention a enfin trait à un procédé de marquage de substrats utilisant lesdits vernis, aux substrats pourvus des marquages ainsi obtenus, et à un procédé d'identification d'objets utilisant ces vernis et marquages. ÉTAT DE LA TECHNIQUE ANTÉRIEURE Le domaine technique de l'invention peut être défini, de manière générale comme celui du marquage d'objets, produits, articles par des composés luminescents notamment à des fins de traçabilité et de lutte contre la contrefaçon. Des procédés visant à identifier des articles manufacturés, et notamment des articles textiles afin de lutter contre la contrefaçon de ces articles existent déjà. Ces procédés mettent notamment en oeuvre des marques visuelles telles que les hologrammes ou bien des marques magnétiques. Ce type de marque ne peut être mis en oeuvre qu'avant utilisation de l'article, ne concerne pas l'article en tant que tel, et est généralement solidaire de ses étiquettes et/ou de son emballage. Ce type de marque ne peut donc être mis en œuvre lorsque l'article est déjà en usage, débarrassé de ses étiquettes et/ou de son emballage. C'est la raison pour laquelle il a été proposé d'utiliser des composés luminescents par exemple sous la forme de particules pour le marquage d'articles. Ces composés assurent un marquage homogène, dans la masse de l'article et même lorsque celui-ci est en usage. La marque fait partie intégrante de l'article et n'est pas éliminée lorsqu'on le déballe ou qu'on enlève l'étiquette. Le marqueur est en outre invisible à l'oeil nu, et n'est révélé que par une excitation lumineuse spécifique et déterminée telle qu'une excitation UV, laser, etc. Ainsi le document EP-A-0169750 [1] est relatif à la préparation de fibres, fils de sécurité, matières textiles luminescents dans lesquels des chélates luminescents de terres rares sont introduits dans ces matières postérieurement à leur fabrication, par un procédé de teinture. Le milieu de teinture est un bain renfermant une combinaison d'un ou plusieurs solvants dans lesquels les chélates de terres rares sont solubles, et un ou des diluants dans lesquels les chélates de terres rares sont insolubles. Ce procédé est assez long, et nécessite une étape supplémentaire de teinture en fin de chaîne de production. Le document WO-A2-2005/051846 [2j décrit un procédé de préparation d'une poudre monophasée ou polyphasée, éventuellement sous forme de suspension colloïdale, de sesquioxyde, oxyhydroxyde, hydroxyde de terre, ou oxyde mixte de terre rare dans lequel on dissout des précurseurs de la terre rare, qui sont en majorité des nitrates de terres rares, dans un solvant organique polaire choisi parmi les alcools, de préférence les polyols, les glycines et les huiles en présence de la quantité d'eau au moins nécessaire pour la formation dudit sesquioxyde, oxyhydroxyde, hydroxyde ou oxyde mixte ; on chauffe la solution ainsi obtenue pendant un temps suffisant pour obtenir la précipitation d'une poudre de sesquioxyde, oxyhydroxyde, hydroxyde ou oxyde mixte sous la forme de particules nanostructurées, submicroniques d'un diamètre moyen de 20 à 800 nm ; on sépare éventuellement la poudre obtenue du solvant organique polaire, on redisperse éventuellement la poudre obtenue dans un solvant approprié, par exemple de type alcool, éther, acétone ou eau. Cette redispersion peut être facilitée par l'ajout de composés dispersants chimiques ou par agitation mécanique ou ultrasonique. La dispersion obtenue dans ce document n'est pas une K dispersion désagglomérée et stabilisée. Les poudres submicroniques peuvent être utilisées notamment pour le marquage fiduciaire des textiles ou plastiques. Le document WO-A2-2005/074631 [3] concerne un procédé pour contrôler l'aggrégation de nanoparticules à base de terres rares, par exemple des nanoparticles d'hydroxyacétate d'yttrium, en complexant ces particules avec des copolymères dibloc ou tribloc pour former des aggrégats. Les complexes sont formés en mélangeant une dispersion à base de terre rare avec une solution du copolymère au moyen d'un agitateur vortex. Dans ce document on cherche donc plutôt à agglomérer les particules et non à les désagglomérer. Le document WO-Al-2006/111650 [4] décrit une dispersion colloïdale dans une phase continue, essentiellement aqueuse, d'un oxyde mixte du cérium et d'au moins un autre élément choisi parmi le zirconium, les terres rares autres que le cérium, le titane et l'étain. Cette dispersion est préparée en formant un milieu liquide comprenant des sels de cérium et d'au moins un autre élément, en mettant en contact le milieu avec une base pour obtenir un pH d'au moins 9 et ainsi un précipité, en séparant le précipité du milieu, en lavant le précipité, et en peptisant le précipité par traitement avec un acide. Ce document ne décrit pas la préparation de dispersions colloïdales d'oxydes de terres rares dans un milieu hydrophobe. Le document WO-A1-03/022743 [5] est relatif à une dispersion colloïdale aqueuse de particules d'un vanadate ou d'un phosphovanadate d'au moins une terre rare luminescent comprenant un complexant ou un anion d'un acide monovalent soluble dans l'eau. Cette dispersion est préparée en mettant en contact soit une dispersion colloïdale de départ soit une dispersion de complexes de départ dont le pH est d'au moins 7, avec des ions vanadates et éventuellement des ions phosphates, et on ajuste le pH du milieu à au moins 9. Ce document ne décrit pas la préparation de 10 dispersions colloïdales d'oxydes de terres rares dans un milieu hydrophobe. Le document WO-Al-01/94262 [6] concerne une dispersion colloïdale d'un composé du cérium tel qu'un oxyde ou oxyde hydraté, ou d'un composé du cérium avec 15 au moins un autre élément choisi parmi le titane, le vanadium, le chrome, le manganèse, le fer, le cobalt, le nickel, le cuivre, le zinc, l'aluminium, le gallium, le zirconium et les terres rares autres que le cérium. Cette dispersion comprend un acide aminé qui se lie aux 20 particules colloïdales par complexation chimique, liaison électrostatique ou adsorption en améliorant ainsi la stabilité colloïdale de la dispersion. Cette dispersion est préparée simplement par addition d'un acide aminé à une dispersion 25 colloïdale d'un composé de cérium ou d'un composé de cérium avec un autre élément. Cette addition peut se faire sous agitation. Le solvant de la dispersion peut être choisi parmi les alcools, les glycols, les éthers de 30 glycol, les polyols, et les cétones. Toutefois dans les exemples, seules des dispersions aqueuses sont préparées. Le document GB-A-1018005 [7] décrit des composés luminescents qui sont des oxydes mixtes de terres rares ou des sels de ceux-ci. Ces composés peuvent être incorporés dans une solution ou dispersion d'un liant tel qu'un matériau transparent à la radiation émise par le composé luminescent. La composition ainsi obtenue peut être appliquée sur une surface, et après évaporation du solvant donner un revêtement luminescent. Par exemple, un oxyde mixte d'europium et d'yttrium est ajouté à une solution à 20% de poly(méthacrylate de méthyle) dans la méthyl-éthyl cétone et la solution est vigoureusement agitée pour donner une suspension homogène qui est ensuite appliquée sur une plaque de verre et séchée pour donner un revêtement fluorescent dans le rouge sous excitation UV. Il n'existe dans ce document aucune indication permettant de conclure qu'une stabilisation dans le temps des particules est obtenue. Le document WO-A2-2006/069028 [8] a trait à des formulations à photoluminescence, phosphorescence persistante et de haute intensité qui comprennent un composé photoluminescent phosphorescent tel qu'un aluminate d'oxyde métallique activé par l'europium, un milieu liquide, une résine polymère et au moins un agent stabilisant tel qu'un dispersant pour éviter l'agglomération des particules, cause de la dégradation de l'intensité lumineuse et de la persistance , et éventuellement un agent mouillant. Il semble que dans ce document des dispersions de nanoparticules d'oxydes de terres rares luminescents désagglomérées et stabilisées dans un milieu hydrophobe n'aient pas été préparées. L'utilisation d'agents tensioactifs pour la dispersion ou l'adsorption en surface de particules minérales notamment de particules d'oxydes est décrite dans les documents WO-A1-2003/039725 (9] et WO-Al-2003/039724 [10]. Le document [9] décrit des compositions émulsifiantes comprenant des nanoparticules minérales à surface modifiée avec des chaînes organiques qui sont préparées en formant une phase hydrophobe et une dispersion aqueuse colloïdale de particules nanométriques à base d'un phosphate ou vanadate de terres rares, la dispersion aqueuse ou la phase hydrophobe comprenant un agent tensioactif moléculaire susceptible de s'associer aux particules colloïdales; puis en mélangeant la phase hydrophobe et la dispersion aqueuse et en soumettant le mélange à une émulsification éventuellement suivie d'une centrifugation. Dans ce document on cherche essentiellement à former des émulsions biphasiques et non des dispersions stabilisées dans un solvant hydrophobe. Le document [10] a trait à des émulsions multiples par exemple de type eau dans l'huile dans l'eau comprenant en tant qu'espèces stabilisantes au niveau de l'interface eau-huile des particules solides de dimensions nanométriques à la surface desquelles sont liées des chaînes organiques à caractère hydrophobe. Comme dans le document [9] on cherche essentiellement, dans ce document, à former des émulsions multiples et non des dispersions stabilisées dans un solvant uniquement hydrophobe. Le document CN-A-2001/109551 [11] décrit, selon l'abrégé, un procédé dans lequel des nanoparticles de terres rares par exemple des nanoparticules d'oxyde de gadolinium ou d'oxyde d' yttrium dopé à l'europium d'une taille de 3 à 400 nm sont dispersées dans un solvant organique contenant un agent tensioactif, on y ajoute un monomère fonctionnel, un réactif fonctionnel et un agent de couplage, et on réalise une polymérisation en suspension en présence d'un amorceur moyennant quoi les nanoparticles sont recouvertes d'un revêtement polymérique. Il n'est pas précisé si dans la dispersion les nanoparticles sont désagglomérées et stabilisées. Il apparait donc au vu de ce qui précède que la dispersion de particules, et notamment de nanoparticules, d'oxydes de terre rares luminescents dans des milieux essentiellement polaires, hydrophiles est connue mais que le problème de la désagglomération et de la stabilisation de ces nanoparticules dans un milieu, solvant hydrophobe n'a pas été résolu. Il existe un besoin non encore satisfait pour des dispersions de particules d'oxydes de terres rares luminescentes désagglomérées et stabilisées, dans un milieu hydrophobe tel que la méthyl-éthyl cétone. 9 La préparation de telles dispersions permettrait d'incorporer facilement les particules d'oxydes de terres rares luminescents dans des polymères à des fins de marquage, car de nombreux polymères sont en effet solubles dans les solvants hydrophobes. Par particules stabilisées, on entend généralement que la dispersion des particules d'oxydes de terres rares en solution est suffisante pour permettre son utilisation ultérieure à des fins de marquage. Il existe de même un besoin pour un procédé de préparation de telles dispersions de particules désagglomérées, stabilisées, d'oxydes de terres rares EXPOSÉ DE L'INVENTION Le but de la présente invention est entre autres de répondre à ces besoins. Le but de la présente invention est encore 20 de fournir des dispersions de particules désagglomérées et stabilisées, d'oxydes de terres rares, dans un solvant, milieu hydrophobe et un procédé de préparation de ces dispersions de particules qui ne présentent pas les inconvénients, limitations, défauts et désavantages 25 des dispersions et de leurs procédés de préparation de l'art antérieur. Ce but, et d'autres encore, sont atteints, conformément à l'invention, par une dispersion de particules d'au moins un oxyde d'au moins une terre 30 rare luminescent, désagglomérées et stabilisées dans un milieu liquide hydrophobe additionné d'au moins un15 10 agent tensioactif, dans laquelle ledit agent tensioactif est un agent tensioactif non ionique ayant une balance lipophile/hydrophile � HLB � inférieure à 12. Avantageusement, l'agent tensioactif non ionique a une � HLB � inférieure à 11, par exemple de 4 à 10. Avantageusement l'agent tensioactif non ionique comprend au moins une chaîne carbonée de 5 à 40 atomes de carbone. Une dispersion de nanoparticles d'au moins un oxyde d'au moins une terre rare dans laquelle les nanoparticules sont désagglomérées et stabilisées dans un milieu liquide hydrophobe, ledit milieu hydrophobe comprenant en outre un agent tensioactif spécifique, qui est un tensioactif non ionique, comprenant éventuellement au moins une chaîne carbonée de 5 à 40 atomes de carbone, et ayant une balance lipophile/hydrophile � HLB � spécifique inférieure à 12, n'a jamais été décrite dans l'art antérieur, tel que représenté notamment par les documents énumérés plus haut. La dispersion selon l'invention ne présente pas les inconvénients en matière de stabilité insuffisante et d'agglomération des particules des dispersions dans un milieu hydrophobe de l'art antérieur et apporte une solution aux problèmes posés par les dispersions de particules d'oxydes de terres rares luminescents en milieu hydrophobe de l'art antérieur. 11 Il a été mis en évidence selon l'invention que, en particulier, l'utilisation dans les dispersions selon l'invention d'un agent tensioactif spécifique, non ionique, et de plus de � HLB � spécifique c'est-à- dire, de faible � HLB �, permettait d'obtenir de manière surprenante, et pour la première fois, une excellente homogénéité de la dispersion, une absence d'agglomérats, et une excellente stabilité. Il a en outre été constaté que la stabilisation obtenue avec le tensioactif spécifique, de � HLB � spécifique, mis en oeuvre selon l'invention était supérieure à la stabilisation obtenue avec d'autres tensioactifs ioniques et non ioniques ne satisfaisant pas à la condition spécifique de � HLB � faible précisée ci-dessus. Les résultats expérimentaux donnés ci-dessous dans le Tableau 1, présentent, pour des milieux liquides hydrophobes analogues, des particules analogues, et pour différents tensioactifs, la durée (t) au bout de laquelle l'intensité de fluorescence a diminué de moitié, ce qui équivaut à la durée au bout de laquelle 50% des particules se sont réagglomérées et ont sédimenté. 30 Tensioactif Type � HLB � t Igepal� CO- Non ionique HLB 10 > 6000 sec 520 CTAB Cationique HLB 10 1700 sec Tween� 80 Non ionique HLB 15 1100 sec Triton� x100 Non ionique HLB 13,5 Qq sec 1 à (par 10 exemple sec) Sans Qq sec 1 à (par tensioactif 10 exemple sec) Tableau 1 Ces résultats montrent que les deux conditions de caractère non ionique et de � HLB � faible, qui sont celles spécifiques satisfaites par les tensioactifs mis en oeuvre selon l'invention, assurent une bien meilleure stabilisation colloïdale dans le solvant considéré. Ainsi le temps t pour l'IGEPAL� CO- 520 est-il supérieur à 6000 sec ce qui est plus de quatre fois supérieur à une dispersion contenant un tensioactif de � HLB � faible mais de type cationique, plus de cinq fois supérieur à une dispersion contenant un tensioactif non ionique mais de � HLB � élevée supérieure à 12, et infiniment supérieur à un autre tensioactif non ionique et également de � HLB � élevée supérieure à 12. 13 Il est à noter que l'IGEPAL� CO-520 satisfait également à la condition optionnelle de longueur de chaîne carbonée mentionnée plus haut. Les termes particules � stabilisées � et � désagglomérées � sont bien connus de l'homme du métier dans ce domaine de la technique On entend généralement par particules � désagglomérées �, que dans la dispersion, au moins 60%, de préférence au moins 70%, de préférence encore au moins 90% en nombre des particules par exemple des nanoparticules sont des particules individuelles. On entend généralement par dispersion dans laquelle les particules sont � stabilisées � une dispersion dans laquelle au bout d'une durée de 1 à quelques heures, par exemple 1 à 10 heures, après la dispersion des particules dans le milieu, au moins 50 % des particules ne sont pas sédimentées et ces particules sont encore désagglomérées dans une proportion de 50%. Comme on l'a déjà indiqué plus haut, il est également possible de définir la stabilité des particules eu égard à l'utilisation à des fins de marquage qui est faite de la dispersion. Par particules stabilisées on peut alors aussi entendre que la dispersion des particules d'oxydes de terres rares en solution est suffisante pour permettre son utilisation ultérieure à des fins de marquage. Généralement, ledit milieu liquide hydrophobe est constitué par un solvant organique hydrophobe ou un mélange de solvants organiques hydrophobes. 14 Il n'existe aucune limitation quant au solvant organique ou au mélange de solvants organiques hydrophobes qui peut constituer le milieu liquide. Le ou les solvant(s) organique(s) hydrophobe(s) peuvent être choisis de façon générale, parmi tous les solvants substantiellement insolubles dans l'eau. Le ou les solvants pourront être choisis parmi les cétones telles que les dialkylcétones comme l'acétone et la méthyl-alkylcétone (MEK), et les alkyl arylcétones ; les esters, tels que les esters d'alkyle linéaires ou ramifiés par exemple en Cl à C6 ou cycliques, d'acides gras, de l'acide acétique ou de l'acide benzoïque ; les hydrocarbures tels que les hydrocarbures saturés, insaturés, ou aromatiques comme les alkyl (par exemple en Cl à C6) benzènes tels que le toluène et le xylène, et les alkyl (par exemple en Cl à C6) naphtalènes ; les amides d'acides alcane (par exemple en Cl à C6) carboxyliques ; les alkyl (par exemple en Cl à C6) et alcényl (par exemple en Cl à C6) pyrolidones tels que la vinylpyrolidone (VP) ; les alkyl (par exemple en Cl à C6) caprolactames ; les solvants halogénés tels que les solvants chlorés comme le chloroforme ; et leurs mélanges. Les particules de la dispersion ont généralement une taille moyenne de 2 nm à 1 micromètre. Avantageusement, les particules de la dispersion sont des nanoparticules qui ont une taille moyenne de 100 à 500 nm, de préférence de 100 à 300 nm. 15 La terre rare peut être généralement choisie parmi Y, Ce, Pr, Nd, Pm, Sm, Eu, Gd, Tb, Dy, Ho, Er, Tm, Yb, et Lu. L'oxyde de terre rare luminescent est 5 généralement un oxyde de terre rare dopé avec un élément dopant. Cet élément dopant est généralement également une terre rare mais différente de la terre rare de l'oxyde. 10 De tels oxydes de terres rares sont connus et disponibles sur le marché. Ainsi, l'oxyde peut être l'oxyde de gadolinium dopé au terbium, l'oxyde de gadolinium dopé à l'europium, l'oxyde d'ytterbium dopé à l'europium, ou 15 l'oxyde de vanadium dopé à l'europium. Généralement, la concentration des particules d'oxyde(s) dans la dispersion est de 0,01% à 10% en masse, de préférence de 1 à 5% en masse. Il n'existe aucune limitation quant au(x) 20 tensioactif (s) du moment qu'il (s) satisfait (font) aux conditions énumérées plus haut concernant notamment la � HLB �. Avantageusement, le tensioactif non ionique peut être choisi parmi les agents tensioactifs composés 25 des groupements alkyls phénols, notamment nonyl phénols ou octyphénols, et éthylène oxydes (de différentes tailles notamment 1,5 ; 2 ou 5) selon toute combinaison permettant de conserver une � HLB � inférieure à 12, ainsi que leurs mélanges. 30 Des exemples de ces tensioactifs sont le polyoxyéthylène (5) isoctyl phényl éther, le 16 polyoxyéthylène (5) nonyl phényl éther, le polyoxyéthylène (2) isoctyl phényl éther, et le polyoxyéthylène (2) nonyl phényl éther, disponibles auprès de la société General Dyestuff Corporation sous les dénominations respectives IGEPAL� CA-520, IGEPAL� CO-520, IGEPAL� CA-210 et IGEPAL� CO-210. Généralement, la concentration en agent tensioactif est de 0,001 à 10% en masse, de préférence de 0,01 à 5% en masse ; de préférence encore de 0,05 à 5% en masse ; mieux de 0,05 à 2% en masse ; mieux encore de 0,1 à 1% en masse de la masse totale de la dispersion. L'invention concerne en outre un procédé de préparation de la dispersion telle que décrite ci- dessus, dans lequel on réalise les étapes successives suivantes . - on ajoute les particules d'au moins un oxyde d'au moins une terre rare luminescent au milieu hydrophobe de façon à former ainsi une dispersion A ; - on ajoute à la dispersion A, l'agent tensioactif non ionique ; - on soumet la dispersion A additionnée de l'agent tensioactif non ionique à au moins une action mécanique. Il s'est avéré que grâce à l'association, conformément au procédé selon l'invention, d'un agent tensioactif non ionique spécifique, de � HLB � spécifique, tel que décrit plus haut et d'une action mécanique il était possible de désagglomérer parfaitement des agrégats d'oxydes de particules de 17 terres rares dans un milieu hydrophobe par exemple à base des solvants acétone et/ou méthyl-éthyl cétone. On obtient ainsi grâce au procédé selon l'invention et à cette véritable synergie qui se produit entre l'agent tensioactif spécifique de � HLB � spécifique et l'action mécanique des dispersions dans un solvant hydrophobe dans lesquelles les particules sont parfaitement désagglomérées et stabilisées. Aucun des procédés de l'art antérieur ne permet d'obtenir de telles propriétés excellentes pour des dispersions d'oxydes de terres rares luminescents spécifiquement dans des solvants organiques hydrophobes et aucun des documents de l'art antérieur ne mentionne ni ne suggère la mise en oeuvre simultanée pour préparer des dispersions dans un milieu hydrophobe, d'un agent tensioactif spécifique, de � HLB � spécifique, faible, et d'une action mécanique. L'action mécanique peut être une action de cisaillement, une action ultrasonique, une action de broyage ou une combinaison de deux ou plus de ces actions. L'invention a également trait à un vernis comprenant les particules d'au moins un oxyde d'au moins une terre rare luminescent, désagglomérées et stabilisées telles que décrites dans ce qui précède, au moins un solvant organique hydrophobe, et au moins un polymère. Dans ce vernis, la concentration des particules est généralement de 0,01% à 1% en masse, de préférence de 0,1% en masse. 18 Avantageusement le polymère est un polymère filmogène. Le polymère peut être choisi parmi tous les polymères solubles dans les solvants hydrophobes ou partiellement. C'est-à-dire que le polymère peut être choisi parmi les polymères suivants donnés à titre d'exemples non limitatifs : les poly(chlorure de vinyles, les aminoplastes, les polyuréthanes, les polyesters insaturés, les phénoplastes, les polysiloxanes, les résines époxydes, allyliques, les vinylesters, les alkydes, les polyurées, les polyisocyanurates, les poly(bismaléimide)s et les polybenzimidazoles. L'invention concerne aussi un procédé de préparation du vernis décrit plus haut dans lequel on mélange une solution d'un polymère avec la dispersion de particules d'au moins un oxyde d'au moins une terre rare luminescent telle que décrite ci-dessus, et on soumet le mélange à au moins une action mécanique. Avantageusement, le ou les solvant(s) organique(s) hydrophobe(s) de la solution d'au moins un polymère est (sont) le(s) même(s) que le(s) solvant(s) organique(s) hydrophobe(s) de la dispersion de particules. L'invention a également pour objet un procédé de marquage d'un substrat par enduction, imprégnation de ce substrat avec un vernis, dans lequel ledit vernis est tel que défini dans ce qui précède. L'invention concerne en outre un substrat caractérisé en ce qu'il est pourvu d'une marque ou 19 marquage obtenu par séchage et/ou absorption du vernis tel que décrit ci-dessus. L'invention a trait en outre à un procédé pour identifier des objets, articles qui comprend les étapes successives suivantes . on réalise des marquages, marques, notamment des marquages de sécurité sur les objets, par exemple un marquage pour chaque objet, en utilisant le vernis selon l'invention telle que décrite ci-dessus, lesdits marquages étant invisibles à l'oeil nu et visibles seulement lorsqu'ils sont illuminés par un rayonnement ultraviolet ; - on soumet les objets à une excitation par un rayonnement ultraviolet ; - on lit lesdits marquages en détectant le rayonnement de luminescence émis par ces marquages ; - on identifie lesdits objets en fonction de ladite lecture. L'invention sera mieux comprise à la lecture de la description détaillée qui va suivre, donnée à titre illustratif et non limitatif, en relation avec le dessin joint dans lequel : - la figure unique est le diagramme de distribution de taille mesurée par diffusion de lumière des nanoparticules de la dispersion de l'exemple 1 conforme à l'invention. En abscisse est portée la taille (en nm) et en ordonnée est porté le pourcentage de nanoparticules. La description qui suit est faite essentiellement en relation avec le procédé de 20 préparation selon l'invention de dispersions de particules d'oxydes de terres rares luminescents. Selon l'invention on prépare une suspension ou dispersion dans un milieu liquide hydrophobe de particules d'oxydes de terres rares luminescents. Pour cela on ajoute tout d'abord des particules d'oxydes de terres rares luminescents à un milieu liquide hydrophobe de façon à former une première suspension ou dispersion A. Une suspension ou dispersion est généralement définie comme un milieu liquide dans lequel sont réparties des particules solides. Les particules d'oxydes de terres rares selon l'invention ont généralement une taille de 2 nm à 1 micromètre. Par taille on entend généralement la plus grande dimension de ces particules. Dans le cas le plus général où ces particules sont essentiellement sphériques et ont la forme de sphères ou sphéroïdes, cette taille est définie par le diamètre des particules. Par taille on entend généralement la taille moyenne, par exemple le diamètre moyen des particules. Avantageusement, les particules des dispersions selon l'invention sont des nanoparticules avec une taille moyenne de 100 à 500 nm, de préférence de 100 à 300 nm. Par terres rares on entend l'yttrium et l'ensemble des éléments appelés aussi lanthanides, c'est-à-dire les éléments de numéro atomique compris 21 entre 57 et 71 inclus tels que Ce, Pr, Nd, Pm, Sm, Eu, Gd, Tb, Dy, Ho, Er, Tm, Yb, Lu, et Y. Par luminescence on entend l'émission d'une radiation électromagnétique, notamment d'une radiation se situant dans le domaine visible, sous l'effet d'une excitation notamment par de la lumière ultraviolette. Le terme luminescence inclut aussi bien la photoluminescence que la phosphorescence que la fluorescence. Les oxydes de terres rares luminescents qui constituent les particules des dispersions selon l'invention sont généralement des oxydes dopés luminescents. Un oxyde de terres rare est dit � dopé � par un élément dopant, généralement lorsque ledit élément dopant représente moins de 25% en masse de la masse totale des cations métalliques. L'oxyde de terre rare inclus dans la dispersion selon l'invention pourra répondre à la formule suivante : Ln2O3 où Ln représente Y, Ce, Pr, Nd, Pm, Sm, Eu, Gd, Tb, Dy, Ho, Er, Tm, Yb, ou Lu. L'oxyde peut être dopé avec un élément dopant qui est de préférence aussi une terre rare Ln, mais différente de la terre rare de l'oxyde, à raison de 0,1 à 25% en masse, par exemple à raison de 5% en masse, de la masse de l'oxyde de terres rares. On peut citer par exemple l'oxyde de gadolinium dopé au Terbium (5%)qui est fluorescent, ou bien l'oxyde de gadolinium dopé à l'europium ou l'oxyde d'ytterbium dopé à l'europium, ou encore l'oxyde de vanadium dopé à l'europium. 22 Le milieu liquide hydrophobe de la dispersion selon l'invention est constitué par un solvant organique hydrophobe ou un mélange de solvants organiques hydrophobes. Ce solvant ou ces solvants hydrophobe(s) peut (peuvent) être choisi(s) parmi tous les solvants hydrophobes connus de l'homme du métier. Des solvants organiques hydrophobes préférés ont déjà été énumérés plus haut. Avantageusement, le ou les solvant(s) hydrophobe(s) est (sont) choisi(s) parmi l'acétone, la méthyl-éthyl-cétone, le chloroforme et les mélanges de celles -ci. La concentration des particules d'oxydes de 15 terres rares dans la suspension ou dispersion A est généralement de 0,01 à 10% en masse, de préférence de 1 à 5% en masse. On ajoute ensuite à la suspension, dispersion A, et conformément à l'invention un agent 20 tensioactif spécifique qui est un agent tensioactif non ionique à faible balance lipophile/hydrophile (� HLB � ou � Hydrophilic to Lipophilic Balance �) et de préférence à longue chaîne carbonée. Par faible � HLB �, on entend, au sens de 25 l'invention une valeur de � HLB � inférieure à 12, de préférence inférieure à 11 et par exemple de 4 à 10. Par tensioactif à longue chaîne carbonée on entend au sens de l'invention que l'agent tensioactif comprend de préférence au moins une chaîne carbonée 30 comprenant de 5 à 40 atomes de carbone. 10 23 Les tensioactifs non ioniques répondant à ces conditions relatives à la � HLB � et éventuellement à la longueur de chaîne carbonée peuvent être facilement déterminés par l'homme du métier. Parmi ces tensioactifs non ioniques, on peut citer notamment les agents tensioactifs composés des groupements alkyl phénols (notamment nonyl phénols ou octylphénols) et éthylène oxydes (de différentes tailles : notamment 1,5 ; 2 ; ou 5), selon toute combinaison permettant de conserver une � HLB � inférieure à 12 ainsi que leurs mélanges. Des exemples de ces tensioactifs (IGEPAL�) ont déjà été donnés plus haut. L'agent tensioactif est généralement ajouté à la suspension, dispersion A, à une concentration de 0,001 à 10% en masse, de préférence de 0,01 à 5% en masse ; de préférence encore de 0,05 à 5% en masse ; mieux de 0,05 à 2% en masse ; mieux encore de 0,1 à 1% en masse de la masse totale de la dispersion, suspension A. Conformément à l'invention, on soumet ensuite la suspension, dispersion à une action mécanique, à un traitement mécanique. C'est la combinaison, véritablement synergique, du tensioactif non ionique spécifique décrit ci-dessus et de l'action mécanique qui permet de désagglomérer, déflocculer, les particules, d'individualiser les particules, d'homogénéiser la suspension, dispersion et d'assurer ainsi une excellente stabilité de la dispersion, suspension de particules. 24 Cette action mécanique peut être une action de cisaillement, de broyage ou la combinaison de plusieurs de ces actions. On pourra par exemple soumettre la suspension, dispersion simultanément à une action d'agitation et à l'action d'ultrasons. Elle peut être réalisée dans un appareil tel qu'un homogénéisateur, et la suspension peut simultanément être soumise à des ondes ultrasoniques par l'intermédiaire d'une corne à ultrasons provoquant une cavitation dans la dispersion. On peut ensuite mélanger la suspension désagglomérée, stabilisée obtenue avec une solution d'un polymère dans un solvant. Une telle solution peut être désignée par le terme de vernis. Ou bien on peut séparer les particules, les sécher et les redisperser ensuite dans une solution d'un polymère dans un solvant, à savoir un vernis. Le solvant de la solution de polymère, en d'autre termes le solvant de ce premier vernis, est choisi généralement de telle sorte qu'il soit miscible avec le solvant hydrophobe de la suspension stabilisée, et que, globalement, le premier vernis soit soluble dans le solvant organique hydrophobe de la suspension, dispersion de particules. Ainsi, le solvant de la solution de polymère, du premier vernis, peut-il être choisi parmi l'acétone, la méthyl éthyl cétone, les hydrocarbures et leurs mélanges. De préférence le ou les solvants de la solution de polymère est (sont) le(s) même(s) que celui 25 du milieu hydrophobe de la suspension, dispersion de particules d'oxydes de terres rares. Le polymère comme indiqué plus haut, est avantageusement choisi parmi les polymères filmogènes. Le polymère peut être choisi parmi tous les polymères solubles dans des solvants hydrophobes ou partiellement, c'est-à-dire en particulier un polymère choisi parmi, à titre d'exemples non limitatifs : les PVCs, les aminoplastes, les polyuréthanes, les polyesters insaturés, les phénoplates, les polysiloxanes, les résines époxydes, allyliques et vinylesters, les alkydes, les polyurées, les polyisocyanurates, les poly(bismaléimide)s et les polybenzimidazoles, et leurs mélanges. La redispersion des particules dans le premier vernis ou bien le mélange de la suspension, dispersion de particules avec le premier vernis est effectué de telle manière que la concentration en particules dans le vernis final obtenu après mélange, redispersion, soit généralement de 0,01 à 1% en masse de la masse totale du vernis, de préférence de 0,1 à 0,5 % en masse de la masse totale du vernis. Conformément à l'invention, on soumet ensuite le mélange de la suspension, dispersion et de la solution de polymère (premier vernis) à une action mécanique, à un traitement mécanique, analogue à celui mis en oeuvre pour obtenir la suspension, dispersion de particules. De nouveau la combinaison du tensioactif non ionique spécifique de � HLB � spécifique décrit ci- dessus et de l'action mécanique permet de 26 désagglomérer, déflocculer, les particules, d'individualiser les particules, d'homogénéiser la suspension, dispersion et d'assurer ainsi une excellente stabilité du vernis final obtenu dans lequel les particules d'oxyde sont également désagglomérées et stabilisées. Le vernis final peut ensuite être appliqué, enduit, revêtu sur tout type de substrat pour réaliser un marquage, une marque sur celui-ci. Cette application, enduction peut être réalisée par tout procédé, d'enduction, revêtement, application connu de l'homme du métier. Ladite marque ou marquage comprend essentiellement lesdites particules d'oxydes de terres rares luminescents ainsi que le polymère du vernis dans lequel les particules d'oxydes de terres rares luminescents sont uniformément réparties, et ce vernis est obtenu par évaporation et/ou absorption dans le substrat, d'essentiellement la totalité des autres constituants de l'encre tels que les solvants. Ce substrat peut être en métal, par exemple, en aluminium, en acier, en verre, en céramique, en un matériau contenant de la cellulose tel que du papier, éventuellement couché ou glacé, du carton ou du bois, en polymère synthétique (� plastique �) tel que les PVCs, les PET, les polyoléfines, telles que les polyéthylènes (PE), les polypropylènes (PP), en � Plexiglas �, en tissu, en � non-tissé � ou en toute autre substance non poreuse ou poreuse ou en composite de plusieurs des matériaux précédents. 27 Ce substrat peut être choisi en particulier parmi les articles d'habillement, ou les documents fiduciaires. On obtient des marquages, marques, homogènes d'excellente qualité sur tous les substrats. Le marquage obtenu, du fait du caractère stable et non aggloméré de la dispersion puis du vernis ayant servi à l'obtenir est stable, et résistant dans le temps, et peut être ainsi soumis à des opérations de contrôle de manière fiable tout au long de la durée de vie de l'article, objet marqué. En outre ce marquage, cette marque fait partie intégrante de l'article, de l'objet, ne dépend pas de l'emballage de celui-ci ou d'étiquettes fixées à celui-ci et peut concerner aussi bien des objets neufs, emballés, que des objets en usage. Enfin le marquage, la marque, peut avoir de nombreuses formes aussi bien bidimensionnelle que tridimensionnelle selon l'utilisation recherchée. La détection de la luminescence peut être réalisée de manière fiable sur tous types de substrats. Le marquage selon l'invention et son identification peuvent être mis en oeuvre pour de nombreux buts parmi lesquels on peut citer notamment la traçabilité, la marque donnant alors l'indication par exemple d'un numéro de lot, ou la lutte contre la contrefaçon, le marquage étant alors un marquage � anti-contrefaçon � établissant l'origine de l'article marqué. 28 L'invention va maintenant être décrite en référence aux exemples suivants donnés à titre illustratif et non limitatif. EXEMPLE 1 On met en suspension dans la méthyl-éthyl cétone à une concentration de 1% en masse des particules 450 nm fluorescentes d'oxyde de gadolinium dopé au terbium, on obtient ainsi une suspension, solution A d'un volume de 50 mL. On ajoute ensuite à la solution A un tensioactif non ionique à faible � HLB � (10) et à longue chaîne carbonée, à savoir le polyoxyéthylène(5)nonylphényléther à une concentration de 0,1% en masse et l'on obtient ainsi une solution A'. On agite mécaniquement la solution A' à l'aide d'un homogénéisateur (Ultra Turrax� T10 pendant 10 minutes à 2000 trs/min. Conformément à l'invention dans cette solution, dispersion, les nanoparticules d'oxyde sont � désagglomérées �, ce qui est corroboré par le diagramme de distribution de taille mesurée par diffusion dynamique de lumière de la figure unique. On mélange la solution A' avec un vernis B (soluble dans la méthyl-éthyl-cétone et composé à 50% de PVC et 50% de PVA) dans les proportions de 50 mL de solution A' pour 450 mL de vernis pour obtenir ainsi un vernis dont la concentration en particules est de 0,1 % en masse. On agite mécaniquement le vernis à l'aide d'un homogénéisateur (Ultra Turrax� T10 pendant 10 minutes à 2000 trs/min). REVENDICATIONS1. Dispersion de particules d'au moins un oxyde d'au moins une terre rare luminescent, désagglomérées et stabilisées dans un milieu liquide hydrophobe additionné d'au moins un agent tensioactif, dans laquelle ledit agent tensioactif est un agent tensioactif non ionique ayant une balance lipophile/hydrophile � HLB � inférieure à 12. 2. Dispersion selon la revendication 1 dans laquelle ledit agent tensioactif a une � HLB � inférieure à 11, par exemple de 4 à 10. 3. Dispersion selon l'une quelconque des revendications 1 et 2 dans laquelle ledit agent tensioactif comprend au moins une chaîne carbonée de 5 à 40 atomes de carbone. 4. Dispersion selon l'une quelconque des revendications précédentes dans laquelle ledit milieu liquide hydrophobe est constitué par un solvant organique hydrophobe ou un mélange de solvants organiques hydrophobes. 5. Dispersion selon la revendication 4 dans laquelle le ou les solvant(s) organique(s) hydrophobe(s) sont choisis parmi les cétones telles que les dialkylcétones comme l'acétone et la méthyl- alkylcétone (MEK) et les alkyl arylcétones ; les esters, tels que les esters d'alkyle linéaires ouramifiés par exemple en C1 à C6, ou cycliques, d'acides gras, de l'acide acétique ou de l'acide benzoïque ; les hydrocarbures tels que les hydrocarbures saturés, insaturés, ou aromatiques comme les alkyl benzènes tels que le toluène et le xylène, et les alkyl naphtalènes ; les amides d'acides alcane carboxyliques ; les alkyl et alcényl pyrrolidones tels que la vinylpyrrolidone ; les alkyl caprolactames ; les solvants halogénés tels que les solvants chlorés comme le chloroforme ; et leurs mélanges. 6. Dispersion selon l'une quelconque des revendications précédentes dans laquelle les particules ont une taille moyenne de 2 nm à 1 micromètre. 7. Dispersion selon la revendication 6 dans laquelle les particules sont des nanoparticules qui ont une taille moyenne de 100 à 500 nm, de préférence de 100 à 300 nm. 8. Dispersion selon l'une quelconque des revendications précédentes dans laquelle la terre rare est choisie parmi Y, Ce, Pr, Nd, Pm, Sm, Eu, Gd, Tb, Dy, Ho, Er, Tm, Yb, et Lu. 9. Dispersion selon l'une quelconque des revendications précédentes dans lequel ledit oxyde d'au moins une terre rare luminescent est un oxyde de terre rare dopé avec un élément dopant choisi de préférence 20 25 32 parmi les terres rares différentes de la terre rare de l'oxyde. 10. Dispersion selon l'une quelconque des revendications précédentes dans laquelle ledit oxyde est l'oxyde de gadolinium dopé au terbium, l'oxyde de gadolinium dopé à l'europium, l'oxyde d'ytterbium dopé à l'europium, ou l'oxyde de vanadium dopé à l'europium. 11. Dispersion selon l'une quelconque des revendications précédentes dans laquelle la concentration des particules d'oxyde(s) dans la dispersion est de 0,01% à 10% en masse, de préférence de 1 à 5% en masse. 12. Dispersion selon l'une quelconque des revendications précédentes dans laquelle le tensioactif non ionique est choisi parmi les agents tensioactifs composés des groupements alkyls phénols, notamment nonyl phénol ou octyl phénol, et éthylène oxydes tels que le polyoxyéthylène (5) isoctyl phényl éther, le polyoxyéthylène (5) nonyl phényl éther, le polyoxyéthylène (2) isoctyl phényl éther, et le polyoxyéthylène (2) nonyl phényl éther,ou les mélanges de ceux-ci. 13. Dispersion selon l'une quelconque des revendications précédentes dans laquelle la concentration en agent tensioactif est de 0,001 à 10% 33 en masse, de préférence de 0,01 à 5% en masse, de préférence encore de 0,05 à 5% en masse; mieux de 0,05 à 2% en masse ; mieux encore de 0,1 à 1% en masse de la masse totale de la dispersion. 14. Procédé de préparation de la dispersion selon l'une quelconque des revendications 1 à 13 dans lequel on réalise les étapes successives suivantes . - on ajoute les particules d'au moins un oxyde d'au moins une terre rare luminescent au milieu hydrophobe de façon à former ainsi une dispersion A ; - on ajoute à la dispersion A, l'agent tensioactif non ionique ; 15 - on soumet la dispersion A additionnée de l'agent tensioactif non ionique à au moins une action mécanique. 15. Procédé selon la revendication 14, 20 dans lequel l'action mécanique est une action de cisaillement, une action ultrasonique, une action de broyage, ou une combinaison de deux ou plus de ces actions. 25 16. Vernis comprenant les particules d'au moins un oxyde d'au moins une terre rare luminescent, désagglomérées et stabilisées selon l'une quelconque des revendications 1 à 13, au moins un solvant organique hydrophobe, et au moins un polymère. 10 30 17. Vernis selon la revendication 16 dans lequel la concentration des particules dans le vernis est de 0,01% à 1% en masse, de préférence de 0,1% en masse. 18. Vernis selon l'une quelconque des revendications 16 et 17 dans lequel le polymère est un polymère filmogène. 10 19. Vernis selon l'une quelconque des revendications 16 à 18 dans lequel le polymère est choisi parmi les poly(chlorure de vinyle)s, les aminoplastes, les polyuréthanes, les polyesters insaturés, les phénoplastes, les polysiloxanes, les 15 résines époxydes, allyliques, les vinylesters, les alkydes, les polyurées, les polyisocyanurates, les poly(bismaléimide)s et les polybenzimidazoles. 20. Procédé de préparation du vernis 20 selon l'une quelconque des revendications 16 à 19 dans lequel on mélange une solution d'au moins un polymère dans au moins un solvant organique hydrophobe avec la dispersion de particules d'au moins un oxyde d'au moins une terre rare luminescent selon l'une quelconque des 25 revendications 1 à 13, et on soumet le mélange à au moins une action mécanique. 21. Procédé selon la revendication 20 dans lequel le ou les solvant(s) organique(s) 30 hydrophobe(s) de la solution d'au moins un polymère est5(sont) le(s) même (s) que le(s) solvant (s) organique (s) hydrophobe(s) de la dispersion de particules. 22. Procédé de marquage de substrats par enduction, imprégnation de ces substrats avec un vernis, dans lequel ledit vernis est un vernis selon l'une quelconque des revendications 16 à 19. 23. Substrat caractérisé en ce qu'il est pourvu d'un marquage obtenu par séchage et/ou absorption du vernis selon l'une quelconque des revendications 16 à 19. 24. Substrat selon la revendication 23 qui est en métal, par exemple, en aluminium, en acier, en verre, en céramique, en un matériau contenant de la cellulose tel que du papier, éventuellement couché ou glacé, du carton ou du bois, en polymère synthétique (� plastique �) tel que les PVCs, les PET, les polyoléfines, telles que les polyéthylènes (PE), les polypropylènes (PP), en � Plexiglas �, en tissu, en � non-tissé � ou en toute autre substance non poreuse ou poreuse ou en composite de plusieurs des matériaux précédents. 25. Procédé pour identifier des objets, articles qui comprend les étapes successives suivantes : - on réalise des marquages, marques, notamment des marquages de sécurité sur les objets, par 36 exemple un marquage pour chaque objet, en utilisant le vernis selon l'une quelconque des revendications 16 à 19, lesdits marquages étant invisibles à l'oeil nu et visibles seulement lorsqu'ils sont illuminés par un rayonnement ultraviolet ; - on soumet les objets à une excitation par un rayonnement ultraviolet ; - on lit lesdits marquages en détectant le rayonnement de luminescence émis par ces marquages ; - on identifie lesdits objets en fonction de ladite lecture.